(57)【要約】  優れた容量および改善されたサイクル寿命をもたらす電気化学的に活性な二次粒子が提供される。この粒子は、小さい平均結晶子サイズを有する複数のナノ結晶を含むことを特徴としている。縮小された結晶子サイズによって、サイクル中のインピーダンス発生が低下し、その結果、容量およびサイクル寿命が改善される。電気化学的活物質を形成する方法、ならびに前記二次粒子を使用する電極および電気化学セルも提供される。
2019515437.tif 000002
【特許請求の範囲】
【請求項１】
電気化学的に活性な多結晶粒子であって：
複数のナノ結晶を含み、該複数のナノ結晶が、Ｌｉ1+xＭＯ2+y（式中、
−０．１≦ｘ≦０．３、
−０．３≦ｙ≦０．３、および
Ｍは、１０原子パーセント以上のニッケルを含む）によって定義される第一組成を有し；かつ
前記複数のナノ結晶が、Ｘ線回折によって測定して８５ナノメートル以下の平均結晶子サイズを有する、電気化学的に活性な多結晶粒子。
【請求項２】
前記複数のナノ結晶の前記サイズが、５０ナノメートル以上８５ナノメートル以下の平均結晶子サイズを有する、請求項１記載の粒子。
【請求項３】
前記複数のナノ結晶の前記サイズが、８０ナノメートル以下である、請求項１記載の粒子。
【請求項４】
前記複数のナノ結晶の前記サイズが、７０ナノメートル以下である、請求項１記載の粒子。
【請求項５】
前記複数のナノ結晶の前記サイズが、５５ナノメートル〜７０ナノメートルである、請求項１記載の粒子。
【請求項６】
Ｍが、Ａｌ、Ｍｇ、Ｃｏ、Ｍｎ、Ｃａ、Ｓｒ、Ｚｎ、Ｔｉ、Ｚｒ、Ｙ、Ｃｒ、Ｍｏ、Ｆｅ、Ｖ、Ｓｉ、ＧａおよびＢからなる群から選択される１種以上の元素をさらに含む、請求項１記載の粒子。
【請求項７】
前記複数のナノ結晶の隣接するナノ結晶の間にあり、かつα−ＮａＦｅＯ2型層状構造、立方晶構造、またはそれらの組み合わせを任意に有する第二組成を有する粒界をさらに含み、ここで、前記粒界におけるコバルトの濃度は、前記ナノ結晶におけるコバルトの濃度よりも大きい、請求項１記載の粒子。
【請求項８】
Ｍが、７５％以上、任意に８０％以上、任意に８５％以上の原子パーセントのニッケルを含む、請求項１から７までのいずれか１項記載の粒子。
【請求項９】
Ｍが、９０％以上、任意に９５％以上の原子パーセントのニッケルを含む、請求項１から７までのいずれか１項記載の粒子。
【請求項１０】
前記粒子の表面上に外部被覆をさらに含み、該外部被覆が：
Ａｌ、Ｚｒ、Ｙ、Ｃｏ、Ｎｉ、Ｍｇ、およびＬｉから選択される１種以上の元素の酸化物；
Ａｌ、Ｚｒ、およびＬｉから選択される１種以上の元素を含むフッ化物；
Ａｌ、Ｃｏ、Ｎｉ、Ｍｎ、およびＬｉから選択される１種以上の元素を含む炭酸塩；または
ＡｌおよびＬｉから選択される１種以上の元素を含むリン酸塩
を含む、請求項１から７までのいずれか１項記載の粒子。
【請求項１１】
Ｍが、８５％以上、任意に９５％以上の原子パーセントのニッケルを含み、前記複数のナノ結晶の前記サイズが、５０ナノメートル以上８５ナノメートル以下の平均サイズを有する、請求項１から７までのいずれか１項記載の粒子。
【請求項１２】
電気化学的に活性な粒子を製造する方法であって：
水酸化リチウムまたはその水和物とニッケルを含む前駆体水酸化物を含む第一混合物を準備する工程；
前記第一混合物を７００℃未満の最高温度に焼成して、８５ナノメートル以下のサイズを有する複数のナノ結晶を含む第一材料を形成する工程
を含む方法。
【請求項１３】
前記最高温度が、６８０℃以下である、請求項１２記載の方法。
【請求項１４】
前記最高温度が、６６０℃以下である、請求項１２記載の方法。
【請求項１５】
前記第一混合物を焼成する前記工程が、
温度を約５℃／分で約２５℃から約４５０℃まで上昇させること、
約４５０℃の前記温度で約２時間均熱処理すること、
前記温度を約４５０℃から約６５０℃〜約６９９℃の最高温度まで上昇させること；および
約６５０℃〜約６９９℃の前記最高温度で約６時間均熱処理すること
を含む、請求項１２記載の方法。
【請求項１６】
前記最高温度が、約６６０℃〜約６８０℃である、請求項１３記載の方法。
【請求項１７】
前記第一材料と、コバルト、アルミニウム、またはそれらの組み合わせの少なくとも１種を含む第二材料を合して第二混合物を形成する工程；および
前記第二混合物を７２５℃以下の第二最高温度に加熱処理して、隣接するナノ結晶の間にあり、かつα−ＮａＦｅＯ2型層状構造、立方晶構造、またはそれらの組み合わせを任意に有する第二組成を有する粒界をさらに含む粒子を製造する工程、ここで、前記粒界におけるコバルトの濃度は、前記ナノ結晶におけるコバルトの濃度よりも大きく、かつ前記複数のナノ結晶は、１０５ナノメートル以下のサイズを有する、
をさらに含む、請求項１２記載の方法。
【請求項１８】
前記第二最高温度が、７００℃以下である、請求項１７記載の方法。
【請求項１９】
前記粒子が、７５％以上、任意に８０％以上、任意に８５％以上の原子パーセントのニッケルを含む、請求項１２から１８までのいずれか１項記載の方法。
【請求項２０】
前記粒子が、９０％以上、任意に９５％以上の原子パーセントのニッケルを含む、請求項１２から１８までのいずれか１項記載の方法。
【請求項２１】
前記複数のナノ結晶の前記平均サイズが、５０ナノメートル以上８５ナノメートル以下である、請求項１２から１８までのいずれか１項記載の方法。
【請求項２２】
前記複数のナノ結晶の前記サイズが、８０ナノメートル以下である、請求項１２から１８までのいずれか１項記載の方法。
【請求項２３】
前記複数のナノ結晶の前記サイズが、７０ナノメートル以下である、請求項１２から１８までのいずれか１項記載の方法。
【請求項２４】
前記複数のナノ結晶の前記サイズが、６６ナノメートル以下である、請求項１２から１８までのいずれか１項記載の方法。
【請求項２５】
前記複数のナノ結晶の前記サイズが、５０ナノメートル〜８０ナノメートル、任意に５５ナノメートル〜７０ナノメートルである、請求項１２から１８までのいずれか１項記載の方法。
【請求項２６】
電気化学的に活性な多結晶二次粒子であって：
Ｌｉ1+xＭＯ2+y（式中、
−０．０≦ｘ≦０．３、
−０．３≦ｙ≦０．３、および
Ｍは、８０原子パーセント以上のニッケルを含む）によって定義される第一組成を有し；
Ｘ線回折によって測定して１０５ナノメートル以下のサイズを有する複数のナノ結晶と、
該複数のナノ結晶の隣接するナノ結晶の間にあり、かつα−ＮａＦｅＯ2型層状構造、立方晶構造、またはそれらの組み合わせを任意に有する第二組成を有する粒界とを含み、ここで、前記粒界におけるコバルトの濃度は、前記ナノ結晶におけるコバルトの濃度よりも大きい、電気化学的に活性な多結晶二次粒子。
【請求項２７】
前記ナノ結晶におけるコバルトの濃度が、約０．２５原子パーセント〜約１７原子パーセントであり、
前記粒界におけるコバルトの濃度が、約０．５原子パーセント〜約３２原子パーセントであり、それぞれ前記粒子の全原子組成を基準としている、請求項２６記載の粒子。
【請求項２８】
Ｍが、Ａｌ、Ｍｇ、Ｃｏ、Ｍｎ、Ｃａ、Ｓｒ、Ｂｎ、Ｚｎ、Ｔｉ、Ｚｒ、Ｙ、Ｃｒ、Ｍｏ、Ｆｅ、Ｖ、Ｓｉ、ＧａおよびＢからなる群から選択される１種以上の元素をさらに含み、前記１種以上の元素が、前記ナノ結晶のＬｉ層、Ｍ層、または両方の層中に存在している、請求項２６記載の粒子。
【請求項２９】
前記複数のナノ結晶の前記サイズが、１００ナノメートル以下である、請求項２６から２８までのいずれか１項記載の粒子。
【請求項３０】
前記複数のナノ結晶の前記サイズが、７０ナノメートル〜１００ナノメートル、任意に７５ナノメートル〜９０ナノメートルである、請求項２６から２８までのいずれか１項記載の粒子。
【請求項３１】
Ｍが、７５％以上、任意に８０％以上、任意に８５％以上の原子パーセントのニッケルを含む、請求項２６から２８までのいずれか１項記載の粒子。
【請求項３２】
Ｍが、９０％以上、任意に９５％以上の原子パーセントのニッケルを含む、請求項２６から２８までのいずれか１項記載の粒子。
【請求項３３】
請求項１または２６記載の粒子を含むカソード活物質を含む電気化学セル。
【請求項３４】
請求項１または２６記載の粒子を含むカソード活物質を含むカソード。
【発明の詳細な説明】
【技術分野】
【０００１】
関連出願の相互参照
本願は、２０１６年４月２７日付で出願された米国特許出願第６２／３２８，４４７の優先権を主張し、その開示内容は、参照により本願に援用される。
【０００２】
分野
多結晶金属酸化物粒子、その製造方法、およびそれを含む電気化学セルまたは電池が開示される。
【０００３】
背景
層状構造のニッケル酸リチウム（ＬｉＮｉＯ2）系材料は、一般的に、従来の主要なＬｉＣｏＯ2カソード材料よりも低コスト、高容量および高レート特性であるため、リチウムイオン電池カソード用に開発されている。しかし、純粋なＬｉＮｉＯ2材料は、電気化学安定性およびサイクル性能が乏しい。これに対処するために、ＬｉＮｉＯ2に、構造を安定化させる非ニッケルの元素添加物が配合されることにより、サイクル特性は改善されるものの、一般的に放電容量が犠牲となる。エネルギー密度の要望が高まるにつれて、研究では、これらの非ニッケル添加物を最適化および低減して、高Ｎｉ材料の容量を獲得し、それと同時にサイクル性能を維持することに重点が置かれている。
【０００４】
したがって、長いサイクル寿命を有する高容量材料の要望に対処するために新規の材料が必要である。本明細書で提供される材料およびこのような材料を形成するための方法は、長いサイクル寿命にわたって高容量を維持することによってこの必要性に対処する。
【０００５】
概要
以下の概要は、本開示に特有のいくつかの革新的な特徴の理解を容易にするために提供されており、完全な説明であることを意図しない。明細書、特許請求の範囲、図面、および要約のすべてを全体的に見ることによって、本開示の様々な態様の完全な理解が得られる。
【０００６】
本開示の目的は、リチウムイオンセルに組み込まれた時に優れた容量および改善されたサイクル寿命を示す電気化学的に活性な多結晶粒子を提供することである。電気化学的に活性な多結晶粒子は、複数のナノ結晶を含み、この複数のナノ結晶は、Ｌｉ1+xＭＯ2+yによって定義される第一組成を有する。任意に、ｘは、−０．１以上０．３以下である。任意に、ｙは、−０．３以上０．３以下である。任意に、Ｍは、１０原子パーセント以上のニッケルを含む。複数のナノ結晶は、ベース粒子のＸ線回折（ＸＲＤ）によって測定して８５ナノメートル以下の平均結晶子サイズを有するか、または被覆もしくは粒界濃化された粒子のＸＲＤによって測定して１０５ナノメートル以下の平均結晶子サイズを有する。いくつかの態様では、Ｍは、Ａｌ、Ｍｇ、Ｃｏ、Ｍｎ、Ｃａ、Ｓｒ、Ｚｎ、Ｔｉ、Ｚｒ、Ｃｒ、Ｍｏ、Ｆｅ、Ｖ、Ｓｉ、ＧａおよびＢからなる群から選択される１種以上の元素をさらに含む。
【０００７】
別の目的は、電気化学的に活性な多結晶粒子を製造する方法を提供することであり、ここで、この方法は、第一混合物を準備すること、およびこの第一混合物を焼成することを含む。第一混合物（「グリーン体」）は、水酸化リチウムまたはその水和物とニッケルを含む前駆体水酸化物を任意に含む。第一混合物の焼成には、８５ナノメートル以下のサイズを有する複数のナノ結晶を含む第一材料を形成するために７００℃未満の最高温度が含まれる。方法は、粒子を被覆すること、およびこの粒子を第二焼成に供してナノ結晶／結晶粒間の粒界を濃化することを任意にさらに含む。被覆された粒子の場合、平均結晶子サイズは、１０５ｎｍ以下である。
【０００８】
得られた粒子および前述の方法は、比較的大きい結晶を有する粒子と比べて優れた容量および改善されたサイクル寿命を有する電気化学セルを製造する材料を提供することによって前述の目的を達成する。
【０００９】
図面の簡単な説明
図面に記載の態様は、例示であり、特許請求の範囲に記載の主題を限定することを意図するものではない。以下の例示的な態様の詳細な説明は、同一の構造が同一の参照番号で示されている以下の図面と併せて読むと理解できる。
【００１０】
詳細な説明
以下の特定の態様の説明は、単なる例示にすぎず、開示、その適用、または使用の範囲を限定することを意図するものでは決してなく、当然、変化しうる。材料および方法は、本明細書に含まれる非限定的な定義および用語に関して説明される。これらの定義および用語は、本開示の範囲または実施を限定するよう意図されるものではなく、例示および説明の目的のためにのみ示される。方法または組成は、個々の工程の順序または特定の材料を用いて説明されるが、工程または材料は、代替可能であるため、本発明の説明には、当業者であれば容易に理解できる数多くの方法で準備された多数の部品または工程が含まれてよいことが理解される。
【００１１】
ここで、本発明は、様々な態様が示されている添付の図面を参照して、以下においてより完全に説明される。しかし、本発明は、多くの異なる形態で実施されてもよく、本明細書に記載の態様に限定されると解釈されるべきではない。これらの態様は、本開示が、全体的および完全であり、かつ本発明の範囲を当業者に充分に伝えるように提供されるものである。同一の参照番号は、全体を通して同一の要素を指す。
【００１２】
ある要素が他の要素の「上にある」と言及される場合、その要素は、他の要素の上に直接存在することができるか、またはそれらの間に介在要素が存在しうることが理解されるであろう。その一方、ある要素が他の要素の「上に直接」存在すると言及される場合、介在要素は存在しない。
【００１３】
「第一」、「第二」、「第三」などの用語が、様々な要素、成分、領域、層および／またはセクションを説明するために本明細書で使用されるが、これらの要素、成分、領域、層、および／またはセクションは、これらの用語によって限定されるべきではないことが理解されるであろう。これらの用語は、１つの要素、成分、領域、層、またはセクションを他の要素、成分、領域、層、またはセクションと区別するためにのみ用いられる。したがって、特に記載されない限り、以下に記載される「第一要素」、「成分」、「領域」、「層」、または「セクション」は、本明細書の教示から逸脱することなく、第二（または他）の要素、成分、領域、層、またはセクションと呼ぶことができる。
【００１４】
本明細書で使用される用語は、特定の態様を説明するためだけのものであり、限定するものではない。本明細書で使用される通り、単数形の「１つの（「ａ」、「ａｎ」）」および「この、その、前述の、該（「ｔｈｅ）」は、その内容が明らかに他の形で示されない限り、「少なくとも１つ」を含む複数形を含むことを意図するものである。「または」は、「および／または」を意味する。本明細書で使用される通り、「および／または」という用語は、関連する列挙された項目の１つまたは複数の任意およびすべての組み合わせを含む。「含む（ｃｏｍｐｒｉｓｅｓ）」および／または「含む（ｃｏｍｐｒｉｓｉｎｇ）」または「含む（ｉｎｄｌｕｄｅｓ）」および／または「含む（ｉｎｃｌｕｄｉｎｇ）」という用語は、本明細書で使用される場合、記載された特徴、領域、整数、工程、動作、要素および／または成分の存在を特定するが、１つまたは複数の他の特徴、領域、整数、工程、動作、要素、成分、および／またはそれらの群の存在または追加を排除しないことがさらに理解されるであろう。「またはそれらの組み合わせ」という用語は、前述の要素の少なくとも１つを含む組み合わせを意味する。
【００１５】
特に記載されない限り、本明細書で使用されるすべての用語（技術用語および科学用語を含む）は、本開示が属する分野の当業者によって一般に理解される意味と同じ意味を有する。一般に使用される辞書に定義されているような用語は、関連技術および本開示の関連におけるそれらの意味と一致する意味を有すると解釈されるべきであり、本明細書に明確に定義されない限り、理想的または過度に形式的な意味で解釈されない。
【００１６】
ＬｉＭＯ2型のＮｉ系層状材料は、一次結晶の稠密な多結晶凝集体である。これらの材料は、一般的に、様々な前駆体材料から出発して、７００℃〜９００℃の範囲の温度で標準的な固体状態の方法を用いて製造される。前駆体材料は、一般的に、遷移金属水酸化物（Ｍ（ＯＨ）2）、リチウム前駆体（例えばＬｉＯＨまたはＬｉ2ＣＯ3）、または他のドーパント（例えば水酸化物、炭酸塩、硝酸塩）のための無機前駆体である。前駆体混合物の加熱の間に、Ｈ2Ｏ、ＣＯ2またはＮＯ2のようなガスの放出に伴って、多結晶ＬｉＭＯ2が形成される。同時に、多結晶材料中の一次結晶は「焼結」してより大きな一次結晶になる。高温合成中の結晶成長速度は、温度の上昇と共に大幅に増加する。この効果は、基礎的な熱力学的に説明がつき、予期されるものであるが、しかし本発明者らは、サイクル性能に悪影響が及ぼされることを見いだした。
【００１７】
調査の間に、本発明者らは、より大きい一次結晶が、Ｌｉイオン電池の充電／放電動作（サイクル）が繰り返される間のカソードにおけるインピーダンス増加速度を高める傾向があることを見いだした。Ｌｉイオン電池の電力供給容量は、カソードのインピーダンスの増加と共に減少するため、通常の電池動作には望ましくない。より大きな結晶によるより高いインピーダンス増加速度については、考えられる説明が複数ある。例えば、充電／放電サイクルが繰り返されると、一次結晶の表面は損傷を受け、結晶粒界から結晶へのリチウムの輸送抵抗の増加（すなわち、インピーダンスの増加）を引き起こすことが知られている。所定の電池動作電流に対して、リチウムフラックスまたは結晶の単位表面あたりの電流（すなわち、面電流密度）は、より小さい結晶よりもより大きな結晶の場合の方が高くなる。結晶の単位表面積あたりの抵抗増加が、より小さい結晶とより大きい結晶の場合に同じであっても、より大きい結晶の面電流密度が高いほど、電圧がより大幅に降下し、これは、インピーダンスの増加として現れる。
【００１８】
しかし、高い初期放電容量とサイクル中の低いインピーダンス増加との組み合わせを示す活物質を合成製造することは困難である。これは、特に、Ｍのニッケル成分が９０％以上に達する場合に当てはまる。ニッケルのこのようなレベルでは、高度の結晶秩序を得るために必要な合成温度での結晶成長速度はきわめて高い。１００ｎｍを大幅に超える、しばしば数百ナノメートル（ｎｍ）以上の大きさのサイズを有する一次結晶が、すでに公知の合成条件では（Ｘ線回折から測定して）一般的である。
【００１９】
したがって、本開示は、電池の充電／放電サイクル中のインピーダンス増加速度を低下させるために、ナノ結晶を有するＬｉイオン電池用正極（カソード）活物質を提供することによって前述の課題に対処する。ニッケル含有配合物において、ベース粒子材料については８５ｎｍ以下、粒界濃化材料については１０５ｎｍ以下の平均結晶子サイズ（両方ともＸＲＤにより測定）を有する高い放電容量のカソード活物質を達成するための様々な方法が提供される。
【００２０】
本明細書に記載のナノ結晶構造を有する多結晶層状構造リチオ化金属酸化物は、電気化学的性能および安定性の向上を示す。このナノ結晶組成物は、電気化学的にサイクルされるＮｉ含有多結晶ＬｉＭＯ2系材料の性能低下を防ぐ一方、その他の所望の最終用途物品特性、例えばこのようなナノ結晶層状金属酸化物から製造された再充電可能なリチウムイオンカソードの電気化学的容量を、電気化学的サイクル中のインピーダンス増加速度の低下によって維持する。このようなナノ結晶組成物は、ＬｉＯＨおよび前駆体水酸化物または炭酸塩を含むグリーン体配合物を７００℃未満の最高温度に焼成することによって容易に製造することができる。
【００２１】
したがって、高い初期放電容量およびサイクル中の低いインピーダンス増加を達成する手段として、ナノ結晶構造を有する多結晶層状構造リチオ化金属酸化物の組成物、系、および製造方法ならびにリチウムイオン二次セルにおけるその使用が提供され、それによって、高ニッケル配合物において１０５ｎｍ以下の平均サイズを有するとともに、高い放電容量（例えばＣ／２０で＞２０５ｍＡｈ／ｇ）をも有するナノ結晶を達成するという前述の課題が解決される。
【００２２】
本開示全体を通して、多結晶材料内のナノ結晶の結晶子サイズについて言及される。これらのサイズは、ＸＲＤ法によって、任意には、ＣｕＸ線管を備えた自動化されたＳｈｉｍａｄｚｕ  ＸＲＤ−６０００回折計を使用して、０．７５度／ｍｉｎで２θ＝１２度〜１２０度での連続走査により収集された粉末Ｘ線回折パターンによって求められる。本明細書で使用される場合、「ナノ結晶」という用語は、ベース材料については８５ｎｍ以下であり、比較的低いＣｏ濃化での粒界濃化材料については１０５ｎｍ以下である結晶子サイズを指す。粒界をコバルトで濃化するための被覆工程の間に、結晶子サイズが、焼成での高温曝露によってわずかに増加しうることが判明した。このような状況では、ＸＲＤによって測定された結晶子サイズは増加し、測定された結晶子サイズが１０５ｎｍ以下である材料が得られる。
【００２３】
図１は、ナノ結晶構造を有する例示的な多結晶層状構造リチオ化金属酸化物の概略図を示している（正確な縮尺ではない）。この材料は、それぞれ第一組成を有する複数のナノ結晶１０を含む粒子を含む。複数のナノ結晶を有する粒子は、二次粒子と呼ぶことができる。本明細書で提供される粒子は、先行技術で適切であると考えられるものよりもはるかに小さいナノ結晶を有するように独自に調整されている。例えば、本明細書で提供される粒子は、ベース材料については８５ナノメートル（ｎｍ）以下の平均結晶子サイズを有する複数のナノ結晶を含む。サイクル中のインピーダンス増加の低減のために提供された縮小された結晶子サイズは、これらの粒子をカソードの成分として組み込むセルの性能およびサイクル寿命を改善する。図１は、粒子が、第二組成から形成されたか、または第二組成を有する粒界２０をさらに含むことができる特定の態様をさらに図示しており、ここで、例えば粒界におけるコバルトの濃度は、例えばナノ結晶におけるコバルトの濃度よりも大きい。本明細書で提供される粒界濃化粒子は、１０５ナノメートル（ｎｍ）の平均結晶子サイズを有する複数のナノ結晶を含む。任意に、図１でも示される通り、層３０を二次粒子の外部表面上に配置して、被覆された二次粒子を提供することができる。
【００２４】
本明細書で提供される粒子のいくつかの態様では、第一組成は、組成Ｌｉ1+xＭＯ2+yによって定義される多結晶層状構造リチオ化金属酸化物、および任意に、それから形成されたセルまたは電池を含み、前述の式中、−０．１≦ｘ≦０．３および−０．３≦ｙ≦０．３である。いくつかの態様では、ｘは、−０．１、任意に０、任意に０．１、任意に０．２、または任意に０．３である。任意に、ｘは、−０．１０以上、−０．０９、−０．０８、−０．０７、−０．０６、−０．０５、−０．０４、−０．０３、−０．０２、−０．０１、０．００、０．０１、０．０２、０．０３、０．０４、０．０５、０．０６、０．０７、０．０８、０．０９、０．１０、０．１１、０．１２、０．１３、０．１４、０．１５、０．１６、０．１７、０．１８、０．１９、０．２０、０．２１、０．２２、０．２３、０．２４、０．２５、０．２６、０．２７、０．２８、０．２９、または０．３０である。いくつかの態様では、ｙは、−０．３、任意に−０．２、任意に−０．１、任意に０、任意に０．１、任意に０．２、または任意に０．３である。任意に、ｙは、−０．３０以上、−０．２９、−０．２８、−０．２７、−０．２６、−０．２５、−０．２４、−０．２３、−０．２２、−０．２１、−０．２０、−０．１９、−０．１８、−０．１７、−０．１６、−０．１５、−０．１４、−０．１３、−０．１２、−０．１１、−０．１０、−０．０９、−０．０８、−０．０７、−０．０６、−０．０５、−０．０４、−０．０３、−０．０２、−０．０１、０．００、０．０１、０．０２、０．０３、０．０４、０．０５、０．０６、０．０７、０．０８、０．０９、０．１０、０．１１、０．１２、０．１３、０．１４、０．１５、０．１６、０．１７、０．１８、０．１９、０．２０、０．２１、０．２２、０．２３、０．２４、０．２５、０．２６、０．２７、０．２８、０．２９、または０．３である。
【００２５】
いくつかの態様では、Ｌｉは、Ｌｉのみである必要はなく、Ｍｇ、Ｎａ、Ｋ、およびＣａからなる群から選択される１種以上の元素で部分的に置換されてもよいことが理解される。Ｌｉを置換する１種以上の元素は、１０原子％以下、任意に５原子％以下、任意に３原子％以下、任意に２原子パーセント以下で任意に存在している。
【００２６】
第一組成中で提供されるＭは、Ｎｉを含む。Ｎｉの量は、任意に、Ｍの１０原子パーセント〜９９原子パーセント（ａｔ％）である。任意に、ＭのＮｉ成分は、７５ａｔ％以上である。任意に、ＭのＮｉ成分は、８０ａｔ％以上である。任意に、ＭのＮｉ成分は、８５ａｔ％以上である。任意に、ＭのＮｉ成分は、９０ａｔ％以上である。任意に、ＭのＮｉ成分は、９５ａｔ％以上である。任意に、ＭのＮｉ成分は、７５ａｔ％以上、７６ａｔ％、７７ａｔ％、７８ａｔ％、７９ａｔ％、８０ａｔ％、８１ａｔ％、８２ａｔ％、８３ａｔ％、８４ａｔ％、８５ａｔ％、８６ａｔ％、８７ａｔ％、８８ａｔ％、８９ａｔ％、９０ａｔ％、９１ａｔ％、９２ａｔ％、９３ａｔ％、９４ａｔ％、９５ａｔ％、９６ａｔ％、９８ａｔ％、または９９ａｔ％である。
【００２７】
いくつかの態様では、Ｍは、Ｎｉおよび１種以上のさらなる元素である。さらなる元素は、任意に金属である。任意に、さらなる元素は、Ａｌ、Ｍｇ、Ｃｏ、Ｍｎ、Ｃａ、Ｓｒ、Ｚｎ、Ｔｉ、Ｚｒ、Ｙ、Ｃｒ、Ｍｏ、Ｆｅ、Ｖ、Ｓｉ、Ｇａ、またはＢを含むか、またはそれらの１種もしくは複数であってよい。特定の態様では、さらなる元素は、Ｍｇ、Ｃｏ、Ａｌ、またはそれらの組み合わせを含んでよい。任意に、さらなる元素は、Ｍｇ、Ａｌ、Ｖ、Ｔｉ、Ｂ、Ｚｒ、またはＭｎ、またはそれらの組み合わせであってよい。任意に、さらなる元素は、Ｍｇ、Ａｌ、Ｖ、Ｔｉ、Ｂ、Ｚｒ、またはＭｎからなる。任意に、さらなる元素は、Ｍｇ、Ｃｏ、およびＡｌからなる。任意に、さらなる元素は、Ｍｇ、Ｃｏ、Ａｌ、およびＺｒからなる。任意に、さらなる元素は、Ｃａ、Ｃｏ、およびＡｌからなる。いくつかの態様では、さらなる元素は、ＭｎまたはＭｇ、またはＭｎおよびＭｇの両方である。
【００２８】
第一組成のさらなる元素は、第一組成の約１ａｔ％〜約９０ａｔ％、具体的には約５ａｔ％〜約８０ａｔ％、より具体的には約１０ａｔ％〜約７０ａｔ％の量で存在していてよい。任意に、さらなる元素は、第一組成の約１ａｔ％〜約２０ａｔ％、具体的には約２ａｔ％〜約１８ａｔ％、より具体的には約４ａｔ％〜約１６ａｔ％の量で存在していてよい。いくつかの例示的な例では、Ｍは、約７５ａｔ％〜９９ａｔ％のＮｉ、３ａｔ％〜１５ａｔ％のＣｏ、０ａｔ％〜１５ａｔ％のＭｎ、および０ａｔ％〜１０ａｔ％のさらなる元素である。
【００２９】
多結晶材料のうち、それぞれのナノ結晶は、任意の好適な形状を有してよく、この形状は、それぞれの粒子内で同じであるか、または異なってよい。さらに、それぞれのナノ結晶の形状は、異なる粒子において同じか、または異なってよい。その結晶性ゆえ、ナノ結晶は、ファセット化されてよく、ナノ結晶は、複数の平面を有してよく、かつナノ結晶の形状は、幾何学的形状に近似してよい。いくつかの態様では、ナノ結晶は、結晶面が一致しない隣接するナノ結晶と融合していてよい。ナノ結晶は、直線形状を有していてよく、断面で見た場合、ナノ結晶の一部または全体が、直線状であってよい。ナノ結晶は、正方形、六角形、長方形、三角形、またはそれらの組み合わせであってよい。
【００３０】
粒界が濃化されていないベース材料に関するいくつかの態様では、ナノ結晶の平均結晶子サイズは、約８５ｎｍ以下である。任意に、ナノ結晶の平均結晶子サイズは、約８０ｎｍ以下である。任意に、ナノ結晶の平均結晶子サイズは、約７５ｎｍ以下である。任意に、ナノ結晶の平均結晶子サイズは、約７０ｎｍ以下である。任意に、ナノ結晶の平均結晶子サイズは、約６５ｎｍ以下である。任意に、ナノ結晶の平均結晶子サイズは、約６０ｎｍ以下である。任意に、ナノ結晶の平均結晶子サイズは、約５５ｎｍ以下である。任意に、ナノ結晶の平均結晶子サイズは、約５０ｎｍ以下である。
【００３１】
粒界が濃化されていないベース材料に関するいくつかの態様では、ナノ結晶の平均結晶子サイズは、５０ｎｍ以上約８５ｎｍ以下である。任意に、ナノ結晶の平均結晶子サイズは、約５０ｎｍ以上約８０ｎｍ以下である。任意に、ナノ結晶の平均結晶子サイズは、約５０ｎｍ以上約７０ｎｍ以下である。任意に、ナノ結晶の平均結晶子サイズは、約５５ｎｍ以上約７０ｎｍ以下である。
【００３２】
粒界が濃化されていないベース材料に関する別の態様では、ナノ結晶の平均結晶子サイズは、約８５ｎｍ以下、約８４ｎｍ、約８３ｎｍ、約８２ｎｍ、約８１ｎｍ、約８０ｎｍ、約７９ｎｍ、約７８ｎｍ、約７７ｎｍ、約７６ｎｍ、約７５ｎｍ、約７４ｎｍ、約７３ｎｍ、約７２ｎｍ、約７１ｎｍ、約７０ｎｍ、約６９ｎｍ、約６８ｎｍ、約６７ｎｍ、約６６ｎｍ、約６５ｎｍ、約６４ｎｍ、約６３ｎｍ、約６２ｎｍ、約６１ｎｍ、約６０ｎｍ、約５９ｎｍ、約５８ｎｍ、約５７ｎｍ、約５６ｎｍ、約５５ｎｍ、約５４ｎｍ、約５３ｎｍ、約５２ｎｍ、約５１ｎｍ、または約５０ｎｍである。
【００３３】
Ｃｏ濃化粒界のような金属濃化粒界を有する二次粒子を含む被覆された材料についてＸＲＤによって測定したところ、ナノ結晶の平均結晶子サイズは約１０５ｎｍ以下である。任意に、ナノ結晶の平均結晶子サイズは、約１００ｎｍ以下である。任意に、ナノ結晶の平均結晶子サイズは、約９５ｎｍ以下である。任意に、ナノ結晶の平均結晶子サイズは、約９０ｎｍ以下である。任意に、ナノ結晶の平均結晶子サイズは、約８５ｎｍ以下である。任意に、ナノ結晶の平均結晶子サイズは、約８０ｎｍ以下である。任意に、ナノ結晶の平均結晶子サイズは、約７５ｎｍ以下である。任意に、ナノ結晶の平均結晶子サイズは、約７０ｎｍ以下である。
【００３４】
粒界濃化材料に関するいくつかの態様では、ナノ結晶の平均結晶子サイズは、７０ｎｍ以上約１０５ｎｍ以下である。任意に、ナノ結晶の平均結晶子サイズは、約７０ｎｍ以上約１００ｎｍ以下である。任意に、ナノ結晶の平均結晶子サイズは、約７０ｎｍ以上約９０ｎｍ以下である。任意に、ナノ結晶の平均結晶子サイズは、約７５ｎｍ以上約９０ｎｍ以下である。
【００３５】
粒界濃化材料に関する別の態様では、ナノ結晶の平均結晶子サイズは、約１０５ｎｍ以下、約１０４ｎｍ、約１０３ｎｍ、約１０２ｎｍ、約１０１ｎｍ、約１００ｎｍ、約９９ｎｍ、約９８ｎｍ、約９７ｎｍ、約９６ｎｍ、約９５ｎｍ、約９４ｎｍ、約９３ｎｍ、約９２ｎｍ、約９１ｎｍ、約９０ｎｍ、約８９ｎｍ、約８８ｎｍ、約８７ｎｍ、約８６ｎｍ、約８５ｎｍ、約８４ｎｍ、約８３ｎｍ、約８２ｎｍ、約８１ｎｍ、約８０ｎｍ、約７９ｎｍ、約７８ｎｍ、約７７ｎｍ、約７６ｎｍ、約７５ｎｍ、約７４ｎｍ、約７３ｎｍ、約７２ｎｍ、約７１ｎｍ、または約７０ｎｍである。
【００３６】
ベース粒子とは対照的に、粒界濃化粒子は、ナノ結晶と比べて粒界におけるＣｏ濃化部を含む。Ｃｏ濃化部の存在により、ＸＲＤを用いて測定された場合のナノ結晶子サイズの測定を人為的に抑制することができ、粒界におけるＣｏの濃化レベルが増加すると、ＸＲＤ測定の増加が抑制される。例えば、粒界濃化材料を作るために被覆に（ベース材料の金属含有率に対して）６ａｔ％のＣｏが添加された（６ａｔ％のＣｏ濃化）材料の結晶子サイズは、Ｃｏ濃化が４ａｔ％である材料の結晶子サイズよりも小さい。したがって、被覆された粒子については、ナノ結晶サイズの測定値は、任意に、特定のＣｏの濃化レベルである。いくつかの態様では、４ａｔ％のＣｏ濃化部でのナノ結晶サイズは、１０５ｎｍ以下または上記段落に記載のその他のレベルである。任意に、粒界における６ａｔ％のＣｏ濃化部では、ナノ結晶サイズは、８０ｎｍ以下または本明細書に別途記載された８０ｎｍ未満のその他の値である。
【００３７】
いくつかの態様では、粒界は、４ａｔ％までのＣｏで濃化されており、ナノ結晶の平均結晶子サイズは、約１０５ｎｍ以下、約１０４ｎｍ、約１０３ｎｍ、約１０２ｎｍ、約１０１ｎｍ、約１００ｎｍ、約９９ｎｍ、約９８ｎｍ、約９７ｎｍ、約９６ｎｍ、約９５ｎｍ、約９４ｎｍ、約９３ｎｍ、約９２ｎｍ、約９１ｎｍ、約９０ｎｍ、約８９ｎｍ、約８８ｎｍ、約８７ｎｍ、約８６ｎｍ、約８５ｎｍ、約８４ｎｍ、約８３ｎｍ、約８２ｎｍ、約８１ｎｍ、約８０ｎｍ、約７９ｎｍ、約７８ｎｍ、約７７ｎｍ、約７６ｎｍ、約７５ｎｍ、約７４ｎｍ、約７３ｎｍ、約７２ｎｍ、約７１ｎｍ、または約７０ｎｍである。
【００３８】
いくつかの態様では、粒界は、約６ａｔ％のコバルトで濃化されており、ナノ結晶の平均結晶子サイズは、約８２ｎｍ以下、約８１ｎｍ、約８０ｎｍ、約７９ｎｍ、約７８ｎｍ、約７７ｎｍ、約７６ｎｍ、約７５ｎｍ、約７４ｎｍ、約７３ｎｍ、約７２ｎｍ、約７１ｎｍ、約７０ｎｍ、約６９ｎｍ、約６８ｎｍ、約６７ｎｍ、約６６ｎｍ、約６５ｎｍ、約６４ｎｍ、約６３ｎｍ、約６２ｎｍ、約６１ｎｍ、約６０ｎｍ、約５９ｎｍ、約５８ｎｍ、約５７ｎｍ、約５６ｎｍ、約５５ｎｍ、約５４ｎｍ、約５３ｎｍ、約５２ｎｍ、約５１ｎｍ、または約５０ｎｍである。
【００３９】
いくつかの態様では、粒界は、１ａｔ％のＣｏ、２ａｔ％のＣｏ、３ａｔ％のＣｏ、４ａｔ％のＣｏ、５ａｔ％のＣｏ、６ａｔ％のＣｏ、７ａｔ％のＣｏ、８ａｔ％のＣｏ、９ａｔ％のＣｏ、１０ａｔ％のＣｏで濃化されている。
【００４０】
いくつかの態様による本明細書で提供される粒子の１つのさらなる利点は、材料中のナノ結晶の原子格子配列の増加である。ナノ結晶と改善された構造配列との組み合わせによって、こうした粒子がカソードの成分として組み込まれたセルの、サイクル寿命のさらなる向上と、サイクル中のインピーダンス増加の低減をもたらすことができる。ナノ結晶の配列は、ＬｉＮｉＯ2Ｒ−３ｍ層状結晶構造中のＬｉサイトを占有するＮｉ2+イオンの相対量と、酸素原子の相対ｚ位置を測定することによって得ることができる。Ｎｉ2+は、Ｌｉサイトを占有することができ、Ｘ線を散乱させることができ、かつ比較的大きい電子密度を有する、Ｌｉ+よりも重いと考えられるあらゆる元素（例えばＣａ、Ｍｇ、Ｎｉ、Ｃｏ、Ａｌなど）を表すことを意図することが留意される。これらのパラメータを用いると、３．５ａｔ％以下のＮｉのＮｉ2+値は、結晶子サイズとともに、材料の改善された電気化学的性能をもたらすのに好適な大きさを有していると考えられる。本明細書で提供される粒界濃化粒子を準備することによって、結晶構造のＬｉサイトにおけるＮｉ2+相対量を３．５ａｔ％以下のＮｉになおも維持しつつ、１０５ｎｍ以下の平均結晶子サイズを形成できることが判明した。濃化粒界を含むか、または含まない粒子のいくつかの態様では、結晶構造のＬｉサイトにおける相対Ｎｉ2+は、３．４ａｔ％以下のＮｉであり、任意に３．３ａｔ％のＮｉ、任意に３．２ａｔ％のＮｉ、任意に３．１ａｔ％のＮｉ、任意に３．０ａｔ％のＮｉ、任意に２．９ａｔ％のＮｉ、任意に２．８ａｔ％のＮｉ、任意に２．７ａｔ％のＮｉ、任意に２．６ａｔ％のＮｉ、任意に２．５ａｔ％のＮｉ、任意に２．４ａｔ％のＮｉ、任意に２．３ａｔ％のＮｉ、任意に２．２ａｔ％のＮｉ、任意に２．１ａｔ％のＮｉ、任意に２．０ａｔ％のＮｉ、任意に１．９ａｔ％のＮｉ、任意に１．８ａｔ％のＮｉ、任意に、１．７ａｔ％のＮｉ、任意に１．６ａｔ％のＮｉ、任意に１．５ａｔ％のＮｉ、任意に１．４ａｔ％のＮｉである。いくつかの態様では、本明細書で提供される一次焼成の後に、結晶構造のＬｉサイトにおけるＮｉ2+相対量は、１．６ａｔ％以下のＮｉ、任意に１．４ａｔ％のＮｉ〜１．６ａｔ％のＮｉ、またはそれらの間の任意の値もしくは範囲である。
【００４１】
特定の態様では、粒子は、濃化粒界、任意に粒界におけるＣｏの原子パーセントがナノ結晶におけるＣｏの原子パーセントよりも高いＣｏ濃化粒界を有する。例示的な図である図１を再び参照すると、粒界４１、４２は、隣接するナノ結晶／結晶粒４０の間にあり、ナノ結晶／結晶粒４０の表面上にあり、かつ第二組成を有する。第二組成としては、米国特許第９，３９１，３１７号明細書（US9,391,317）および米国特許第９，２０９，４５５号明細書（US9,209,455）に記載のものであってよく、実質的にそこに記載の通り形成することができる。第二組成は、任意に、層状α−ＮａＦｅＯ2型構造、立方晶構造、またはそれらの組み合わせを有する。上述の通り、粒界におけるコバルトの濃度は、ナノ結晶におけるコバルトの濃度よりも大きくてよい。粒界が層状α−ＮａＦｅＯ2型構造を有する態様が、具体的に言及される。
【００４２】
粒界の第二組成は、任意に、組成Ｌｉ1+xＭＯ2+y（式中、−０．９≦ｘ≦０．３および−０．３≦ｙ≦０．３）によって定義されるリチオ化金属酸化物を含む。いくつかの態様では、ｘは、−０．１、任意に０、任意に０．１、任意に０．２、または任意に０．３である。任意に、ｘは、−０．１０以上、−０．０９、−０．０８、−０．０７、−０．０６、−０．０５、−０．０４、−０．０３、−０．０２、−０．０１、０．００、０．０１、０．０２、０．０３、０．０４、０．０５、０．０６、０．０７、０．０８、０．０９、０．１０、０．１１、０．１２、０．１３、０．１４、０．１５、０．１６、０．１７、０．１８、０．１９、０．２０、０．２１、０．２２、０．２３、０．２４、０．２５、０．２６、０．２７、０．２８、０．２９、または０．３０である。いくつかの態様では、ｙは、−０．３、任意に−０．２、任意に−０．１、任意に０、任意に０．１、任意に０．２、または任意に０．３である。任意に、ｙは、−０．３０以上、−０．２９、−０．２８、−０．２７、−０．２６、−０．２５、−０．２４、−０．２３、−０．２２、−０．２１、−０．２０、−０．１９、−０．１８、−０．１７、−０．１６、−０．１５、−０．１４、−０．１３、−０．１２、−０．１１、−０．１０、−０．０９、−０．０８、−０．０７、−０．０６、−０．０５、−０．０４、−０．０３、−０．０２、−０．０１、０．００、０．０１、０．０２、０．０３、０．０４、０．０５、０．０６、０．０７、０．０８、０．０９、０．１０、０．１１、０．１２、０．１３、０．１４、０．１５、０．１６、０．１７、０．１８、０．１９、０．２０、０．２１、０．２２、０．２３、０．２４、０．２５、０．２６、０．２７、０．２８、０．２９、または０．３である。
【００４３】
第二組成中で提供されるＭは、Ｎｉを含む。Ｎｉの量は、任意に、Ｍの１０原子パーセント〜９９原子パーセント（ａｔ％）である。任意に、ＭのＮｉ成分は、７５ａｔ％以上である。任意に、ＭのＮｉ成分は、８０ａｔ％以上である。任意に、ＭのＮｉ成分は、８５ａｔ％以上である。任意に、ＭのＮｉ成分は、９０ａｔ％以上である。任意に、ＭのＮｉ成分は、９５ａｔ％以上である。任意に、ＭのＮｉ成分は、７５ａｔ％以上、７６ａｔ％、７７ａｔ％、７８ａｔ％、７９ａｔ％、８０ａｔ％、８１ａｔ％、８２ａｔ％、８３ａｔ％、８４ａｔ％、８５ａｔ％、８６ａｔ％、８７ａｔ％、８８ａｔ％、８９ａｔ％、９０ａｔ％、９１ａｔ％、９２ａｔ％、９３ａｔ％、９４ａｔ％、９５ａｔ％、９６ａｔ％、９８ａｔ％、または９９ａｔ％である。
【００４４】
いくつかの態様では、第二組成中のＭは、１種以上のＮｉ置換元素である。Ｎｉ置換元素は、任意に金属である。任意に、置換元素は、Ａｌ、Ｍｇ、Ｃｏ、Ｍｎ、Ｃａ、Ｓｒ、Ｚｎ、Ｔｉ、Ｚｒ、Ｙ、Ｃｒ、Ｍｏ、Ｆｅ、Ｖ、Ｓｉ、Ｇａ、もしくはＢを含むか、またはそれらの１種もしくは複数であってよい。特定の態様では、置換元素は、Ｍｇ、Ｃｏ、Ａｌ、またはそれらの組み合わせを含んでよい。
【００４５】
第二組成の置換元素は、第一組成の約１ａｔ％〜約９０ａｔ％、具体的には約５ａｔ％〜約８０ａｔ％、より具体的には約１０ａｔ％〜約７０ａｔ％の量で存在していてよい。任意に、さらなる元素は、第一組成の約１ａｔ％〜約２０ａｔ％、具体的には約２ａｔ％〜約１８ａｔ％、より具体的には約４ａｔ％〜約１６ａｔ％の量で存在していてよい。
【００４６】
粒界の形状は、粒界に隣接する１つ以上の融合ナノ結晶を表すことができる結晶粒の形状によって定められる。粒界の形状は、幾何学的形状に近似してよい。粒界は、直線形状を有してよく、断面で見た場合、粒界は直線状であってよい。粒界は、正方形、六角形、長方形、三角形、またはそれらの組み合わせであってよい。
【００４７】
粒界の表面の方向は、隣接するナノ結晶の表面の方向に相応する。また、図１に示される通り、粒界の表面とナノ結晶の表面は、粒子の外部表面に対して任意の様々な配向を有してもよい。したがって、ナノ結晶の表面の方向と粒界の表面の方向は、平行であり、二次粒子の外部に最も近い表面の方向と異なっていてよい。いくつかの態様では、粒子の外部に最も近い表面の接線の方向は、粒界の表面の方向および隣接する粒子の表面の方向と異なる。
【００４８】
図１にも示される通り、粒界は、交差して、それらの間に角度を形成してよい。いくつかの態様では、ナノ結晶／結晶粒４０の隣接面上に、第一粒界４１と第二粒界４２が配置される。第一粒界４１と第二粒界４２は、角度Ｅで交差している。角度Ｅは、第一粒界４１および第二粒界４２が配置されるナノ結晶の形状によって定めることができる。一般に、ナノ結晶の形状は、ナノ結晶の結晶構造の影響を受ける。理論に縛られることは望まないが、第一組成の結晶構造がナノ結晶の形状を左右するため、第一粒界４１と第二粒界４２の間の角度は、第一組成の結晶構造の影響を受けることが理解される。第一粒界４１と第二粒界４２は、角度が、層状α−ＮａＦｅＯ2型構造を任意に有する第一組成の結晶構造と一致している限り、任意の角度で、具体的には約１０度〜約１７０度、具体的には約２０度〜約１６０度、より具体的には約３０度〜約１５０度の角度で交差してよい。
【００４９】
粒子は、任意に粉末形態の少なくとも２種の成分からグリーン体を合成することによって準備できる。少なくとも２種の成分は、微粉化（または非微粉化）水酸化リチウムまたはその水和物と、ニッケル、および１種以上のその他の元素を含む前駆体水酸化物を含んでよい。最終粒子中の元素の最終全体組成（必ずしも分布状態にあるわけではない）は、グリーン体の形成における前駆体材料の相対量を増加または減少させることによって調整できることが理解される。いくつかの態様では、水酸化リチウムまたはその水和物が微粉化される。グリーン体を形成する２種以上の粉末が合され、ペイントシェーカーで振とうされて、前駆体を完全に混合することができる。次に、グリーン体は、調節された空気雰囲気で最高温度まで焼成され、その結果、水およびＣＯ2が最小限にされる。焼成は、任意に、所望の平均結晶子サイズを提供するために加熱曲線に従って実施される。次に、焼成された生成物は、加工処理されて、流動性の粉末を形成することができる。
【００５０】
いくつかの態様では、前駆体水酸化物は、混合金属水酸化物であってよい。いくつかの態様では、この混合金属水酸化物は、Ｎｉ、Ｃｏ、およびＭｇの金属組成を有する。任意に、混合金属水酸化物は、金属成分として８０ａｔ％〜１００ａｔ％のＮｉ、０ａｔ％〜１５ａｔ％のＣｏ、および０ａｔ％〜５ａｔ％のＭｇを含む。任意に、混合金属水酸化物の金属は、９２ａｔ％のＮｉおよび８ａｔ％のＣｏである。任意に、混合金属水酸化物の金属は、９０ａｔ％のＮｉ、８ａｔ％のＣｏ、および２ａｔ％のＭｇである。任意に、混合金属水酸化物の金属は、８９ａｔ％のＮｉ、８ａｔ％のＣｏ、３ａｔ％のＭｇである。任意に、混合金属水酸化物の金属は、９１ａｔ％のＮｉ、８ａｔ％のＣｏ、および１ａｔ％のＭｇである。任意に、混合金属水酸化物の金属は、１００ａｔ％のＮｉである。例えば、前駆体水酸化物は、水酸化ニッケル系材料を準備するための標準的な方法を用いて、Ｈｕｎａｎ  Ｂｒｕｎｐ  Ｒｅｃｙｃｌｉｎｇ  Ｔｅｃｈｎｏｌｏｇｙ  Ｃｏ．  Ｌｔｄ．のような前駆体供給業者よって製造されたものであってよい。
【００５１】
第一焼成の最高温度を低下させることによって、比較的小さい結晶（すなわち、ナノ結晶）を有する粒子状材料を製造できることが判明した。したがって、第一焼成では、最高温度は、７００℃未満であってよい。任意に、最高温度は、約６８０℃以下であってよい。任意に、最高温度は、約６６０℃以下であってよい。任意に、最高温度は、約６４０℃以下であってよい。さらに別の態様では、最高温度は、約７００℃未満、約６９５℃、約６９０℃、約６８５℃、約６８０℃、約６７５℃、約６７０℃、約６６５℃、約６６０℃、約６５５℃、約６５０℃、約６４５℃、または約６４０℃であってよい。最高温度での停留時間は、任意に、１０時間未満である。任意に、最高温度での停留時間は、８時間以下；任意に７時間以下；任意に６時間以下；任意に５時間以下；任意に４時間以下；任意に３時間以下；任意に２時間以下である。
【００５２】
いくつかの態様では、最低温度よりも低い温度に下げることによって、観察された電気化学的改善が減少することが判明した。したがって、第一焼成の場合、いくつかの態様での最高温度は、少なくとも約６４０℃、任意に約６４５℃、任意に約６５０℃である。いくつかの態様では、最高温度に達する必要があり、このような最高温度は、任意に約６４０℃〜約６９５℃、任意に約６４５℃〜約６９５℃、任意に約６５０℃〜約６９５℃、任意に約６５５℃〜約６９５℃、任意に約６４５℃〜約６８０℃、任意に約６５０℃〜約６８０℃、任意に約６５５℃〜約６８０℃、任意に約６６０℃〜約６８０℃である。
【００５３】
いくつかの態様では、第一焼成プロセスの加熱曲線は、２回の傾斜／停留プロセスに従い、それに続いて自然冷却されて約１３０℃にされ、次いで、焼成された材料が加工される。例示的な態様としては、第一の傾斜／停留は、１分あたり５℃の速度で周囲温度（例えば約２５℃）から４５０℃までで、４５０℃にて２時間保って行われてよい。その後、第二の傾斜／停留は、１分あたり２℃の速度で４５０℃から最高温度までで、最高温度にて６時間保って行われてよい。
【００５４】
焼成の後、その後の処理は、焼成された材料を乳鉢および乳棒で砕いて、得られた粉末が所望のふるい、任意に＃３５ふるいを通過するようにすることを含んでよい。この粉末は、任意に、１ガロンのジャー内で、２ｃｍドラムＹＳＺ媒体を用いて任意に５分間、またはその材料が任意に＃２７０ふるいを通過できるような適切な時間にわたってボールミル粉砕される。
【００５５】
いくつかの態様では、粉砕された生成物は、任意に、第二焼成後に濃化粒界が得られるような方法で被覆されてよい。一次粒子内の粒界を濃化するための被覆方法は、米国特許第９，３９１，３１７号明細書（US9,391,317）および米国特許第９，２０９，４５５号明細書（US9,209,455）に例示される方法または組成を使用して行うことができる。被覆は、任意に、粉砕された生成物を、濃化元素、任意にコバルト、および硝酸リチウムを含む水性スラリーに任意に６０℃の温度で懸濁させて施与できるものである。この場合、このスラリーを噴霧乾燥して流動性のある粉末を形成することができ、次いで、この粉末を任意に２回の傾斜／停留プロセスに従う加熱曲線を用いる第二焼成に供する。第一の２回の傾斜／停留温度プロフィールは、１分あたり５℃の速度で周囲温度（約２５℃）から４５０℃までで、４５０℃にて１時間保って行われてよい。その後、第二の傾斜／停留は、１分あたり２℃の速度で４５０℃から最高温度までで、この最高温度にて２時間保って行われてよい。いくつかの態様では、最高温度は、約７００℃である。別の態様では、最高温度は、約７２５℃である。
【００５６】
前述の最高温度を用いる第一焼成と、同じく前述の第二焼成による被覆を組み合わせることによって、１０５ｎｍ（ＸＲＤ測定）以下の平均結晶子サイズを維持しながら、同時に、３．５ａｔ％以下のＮｉのＮｉ2+を含む材料の同じ連続配向を維持することができることが判明した。このような組み合わせが、サイクル寿命以外に、材料の電気化学的性能を著しく改善するインピーダンス増加の低減をもたらすことが判明した。したがって、いくつかの態様では、粒子は、組成Ｌｉ1+xＭＯ2+y（式中、−０．１≦ｘ≦０．３および−０．３≦ｙ≦０．３）によって定義される多結晶層状構造リチオ化金属酸化物を含む第一組成を有する複数のナノ結晶を含むことが理解される。いくつかの態様では、ｘは、−０．１、任意に０、任意に０．１、任意に０．２、または任意に０．３である。任意に、ｘは、−０．１０以上、−０．０９、−０．０８、−０．０７、−０．０６、−０．０５、−０．０４、−０．０３、−０．０２、−０．０１、０．００、０．０１、０．０２、０．０３、０．０４、０．０５、０．０６、０．０７、０．０８、０．０９、０．１０、０．１１、０．１２、０．１３、０．１４、０．１５、０．１６、０．１７、０．１８、０．１９、０．２０、０．２１、０．２２、０．２３、０．２４、０．２５、０．２６、０．２７、０．２８、０．２９、または０．３０である。いくつかの態様では、ｙは、−０．３、任意に−０．２、任意に−０．１、任意に０、任意に０．１、任意に０．２、または任意に０．３である。任意に、ｙは、−０．３０以上、−０．２９、−０．２８、−０．２７、−０．２６、−０．２５、−０．２４、−０．２３、−０．２２、−０．２１、−０．２０、−０．１９、−０．１８、−０．１７、−０．１６、−０．１５、−０．１４、−０．１３、−０．１２、−０．１１、−０．１０、−０．０９、−０．０８、−０．０７、−０．０６、−０．０５、−０．０４、−０．０３、−０．０２、−０．０１、０．００、０．０１、０．０２、０．０３、０．０４、０．０５、０．０６、０．０７、０．０８、０．０９、０．１０、０．１１、０．１２、０．１３、０．１４、０．１５、０．１６、０．１７、０．１８、０．１９、０．２０、０．２１、０．２２、０．２３、０．２４、０．２５、０．２６、０．２７、０．２８、０．２９、または０．３である。ナノ結晶は、粒子の１０原子パーセント〜９９原子パーセント（ａｔ％）のＭ要素中のＮｉの量を有する。任意に、ＭのＮｉ成分は、７５ａｔ％以上である。任意に、ＭのＮｉ成分は、８０ａｔ％以上である。任意に、ＭのＮｉ成分は、８５ａｔ％以上である。任意に、ＭのＮｉ成分は、９０ａｔ％以上である。任意に、ＭのＮｉ成分は、９５ａｔ％以上である。任意に、ＭのＮｉ成分は、７５ａｔ％以上、７６ａｔ％、７７ａｔ％、７８ａｔ％、７９ａｔ％、８０ａｔ％、８１ａｔ％、８２ａｔ％、８３ａｔ％、８４ａｔ％、８５ａｔ％、８６ａｔ％、８７ａｔ％、８８ａｔ％、８９ａｔ％、９０ａｔ％、９１ａｔ％、９２ａｔ％、９３ａｔ％、９４ａｔ％、９５ａｔ％、９６ａｔ％、９８ａｔ％、または９９ａｔ％である。Ｍ成分は、１種以上のさらなる元素を含んでよい。さらなる元素は、任意に金属である。���意に、さらなる元素は、Ａｌ、Ｍｇ、Ｃｏ、Ｍｎ、Ｃａ、Ｓｒ、Ｚｎ、Ｔｉ、Ｚｒ、Ｙ、Ｃｒ、Ｍｏ、Ｆｅ、Ｖ、Ｓｉ、Ｇａ、またはＢを含むか、またはそれらの１種または複数であってよい。特定の態様では、さらなる元素は、Ｍｇ、Ｃｏ、Ａｌ、またはそれらの組み合わせを含んでよい。任意に、さらなる元素は、Ｍｇ、Ａｌ、Ｖ、Ｔｉ、Ｂ、Ｚｒ、またはＭｎ、またはそれらの組み合わせであってよい。任意に、さらなる元素は、Ｍｇ、Ａｌ、Ｖ、Ｔｉ、Ｂ、Ｚｒ、またはＭｎからなる。いくつかの態様では、さらなる元素は、ＭｎまたはＭｇ、またはＭｎおよびＭｇの両方である。第一組成のさらなる元素は、第一組成の約１ａｔ％〜約９０ａｔ％、具体的には約５ａｔ％〜約８０ａｔ％、より具体的には約１０ａｔ％〜約７０ａｔ％の量で存在していてよい。任意に、さらなる元素は、第一組成の約１ａｔ％〜約２０ａｔ％、具体的には約２ａｔ％〜約１８ａｔ％、より具体的には約４ａｔ％〜約１６ａｔ％の量で存在していてよい。いくつかの例示的な例では、Ｍは、約７５ａｔ％〜９９ａｔ％のＮｉ、３ａｔ％〜１５ａｔ％のＣｏ、０ａｔ％〜１５ａｔ％のＭｎ、および０ａｔ％〜１０ａｔ％のさらなる元素である。また、ナノ結晶の平均結晶子サイズ（前述のＸ線回折法により測定）は、約１０５ｎｍ以下である。任意に、ナノ結晶の平均結晶子サイズは、約１００ｎｍ以下である。任意に、ナノ結晶の平均結晶子サイズは、約９５ｎｍ以下である。任意に、ナノ結晶の平均結晶子サイズは、約９０ｎｍ以下である。任意に、ナノ結晶の平均結晶子サイズは、約８５ｎｍ以下である。任意に、ナノ結晶の平均結晶子サイズは、約８０ｎｍ以下である。任意に、ナノ結晶の平均結晶子サイズは、約７５ｎｍ以下である。任意に、ナノ結晶の平均結晶子サイズは、約７０ｎｍ以下である。いくつかの態様では、ナノ結晶の平均結晶子サイズは、７０ｎｍ以上約１０５ｎｍ以下である。任意に、ナノ結晶の平均結晶子サイズは、約７０ｎｍ以上約１００ｎｍ以下である。任意に、ナノ結晶の平均結晶子サイズは、約７０ｎｍ以上約１０５ｎｍ以下である。任意に、ナノ結晶の平均結晶子サイズは、約７５ｎｍ以上約１００ｎｍ以下である。別の態様では、ナノ結晶の平均結晶子サイズは、約１０５ｎｍ以下、約１０４ｎｍ、約１０３ｎｍ、約１０２ｎｍ、約１０１ｎｍ、約１００ｎｍ、約９９ｎｍ、約９８ｎｍ、約９７ｎｍ、約９６ｎｍ、約９５ｎｍ、約９４ｎｍ、約９３ｎｍ、約９２ｎｍ、約９１ｎｍ、約９０ｎｍ、約８９ｎｍ、約８８ｎｍ、約８７ｎｍ、約８６ｎｍ、約８５ｎｍ、約８４ｎｍ、約８３ｎｍ、約８２ｎｍ、約８１ｎｍ、約８０ｎｍ、約７９ｎｍ、約７８ｎｍ、約７７ｎｍ、約７６ｎｍ、約７５ｎｍ、約７４ｎｍ、約７３ｎｍ、約７２ｎｍ、約７１ｎｍ、または約７０ｎｍである。
【００５７】
任意に、粒子は、ＬｉＮｉＯ2Ｒ−３ｍ層状結晶構造中のＬｉサイトを占有するＮｉ2+イオンの相対量によって示される原子格子配列したナノ結晶をさらに有し、ここで、Ｎｉ2+値は、３．５％以下、任意に３．２ａｔ％未満のＮｉ、任意に２．５％以下である。Ｍ要素中のＮｉの原子％は、任意に７５ａｔ％〜９９ａｔ％、任意に８０ａｔ％〜９５ａｔ％である。
【００５８】
任意に、図１の３０で図示された外部層、例えば不動態化層または保護層は、粒子の外部表面上に配置されてよい。この外部層は、二次粒子を完全または部分的に覆ってよい。この層は、非晶質または結晶質であってよい。この層は、Ｚｒ、Ａｌ、Ｔｉ、Ａｌ、Ｂ、Ｌｉ、もしくはＳｉのような元素、もしくはそれらの組み合わせの酸化物、リン酸塩、ピロリン酸塩、フルオロリン酸塩、炭酸塩、フッ化物、オキシフッ化物、またはそれらの組み合わせを含んでよい。いくつかの態様では、外部層は、ホウ酸塩、アルミン酸塩、ケイ酸塩、フルオロアルミン酸塩、またはそれらの組み合わせを含む。任意に、外部層は、炭酸塩を含む。任意に、外部層は、ＺｒＯ2、Ａｌ2Ｏ3、ＴｉＯ2、ＡｌＰＯ4、ＡｌＦ3、Ｂ2Ｏ3、ＳｉＯ2、Ｌｉ2Ｏ、Ｌｉ2ＣＯ3、またはそれらの組み合わせを含む。任意に、外部層は、ＡｌＰＯ4もしくはＬｉ2ＣＯ3を含むか、またはＡｌＰＯ4もしくはＬｉ2ＣＯ3である。この層は、粒子の所望の特性に悪影響を及ぼさない任意の方法または技術によって配置することができる。代表的な方法は、例えばスプレーコーティングおよび浸漬コーティングを含む。
【００５９】
唯一の電気化学的活物質の成分として、または唯一の電気化学的活物質として、本明細書に記載の粒子を含む電極も提供される。本明細書で提供される粒子は、任意に、カソードの活性成分として含まれる。任意に、カソードは、活物質として上に開示された粒子を含み、導電剤および／または結合剤をさらに含む。この導電剤は、好適な特性をもたらす任意の導電剤を含み、非晶質、結晶質、またはそれらの組み合わせであってよい。この導電剤は、カーボンブラック、例えばアセチレンブラックまたはランプブラック、メソカーボン、グラファイト、炭素繊維、カーボンナノチューブ、例えば単層カーボンナノチューブもしくは多層カーボンナノチューブ、またはそれらの組み合わせを含んでよい。結合剤は、好適な特性をもたらす任意の結合剤であってよく、この結合剤は、例えばポリフッ化ビニリデン、ポリフッ化ビニリデンとヘキサフルオロプロピレンとの共重合体、ポリ（酢酸ビニル）、ビニルブチラール・ビニルアルコール・酢酸ビニル共重合体、メタクリル酸メチル・アクリル酸エチル共重合体、アクリロニトリル、塩化ビニル・酢酸ビニル共重合体、ポリビニルアルコール、１−ビニルピロリドン・酢酸ビニル共重合体、酢酸セルロース、ポリビニルピロリドン、ポリアクリレート、ポリメタクリレート、ポリオレフィン、ポリウレタン、ポリビニルエーテル、アクリロニトリル−ブタジエンゴム、スチレン−ブタジエンゴム、アクリロニトリル−ブタジエン−スチレン、スルホン化スチレン／エチレン−ブチレン／スチレンのトリブロックポリマー、ポリエチレンオキシド、またはそれらの組み合わせを含んでよい。
【００６０】
カソードは、本明細書に記載の粒子と導電剤と結合剤とを好適な比で、例えば粒子と導電剤と結合剤とを合した全質量を基準として約８０質量％〜約９８質量％の粒子と、約２質量％〜約２０質量％の導電剤と、約２質量％〜約１０質量％の結合剤とを合することによって製造することができる。粒子と導電剤と結合剤は、好適な溶媒、例えばＮ−メチルピロリジノン中に懸濁していてよく、好適な基材、例えばアルミニウム箔上に配置されて、空気中で乾燥することができる。基材および溶媒は、例示的な目的のためだけに示されることが留意される。別の好適な基材および溶媒を使用または合して、カソードを形成することもできる。
【００６１】
いくつかの態様では、濃化粒界の有無に応じて約８５ｎｍ以下または１０５ｎｍ以下のナノ結晶の平均結晶子サイズを有する多結晶材料を含むカソードは、電極がＬ金属に対して４．３Ｖまで充電され、３．０Ｖまで放電される場合、Ｃ／２０レートで２０５ｍＡｈ／ｇ超の電気化学的放電容量を示すことができる。さらに別の態様では、カソードは、電極がＬ金属に対して４．３Ｖまで充電され、３．０Ｖまで放電される場合、Ｃ／２０レートで２００ｍＡｈ／ｇ超の電気化学的放電容量を示すことができる。さらに別の態様では、カソードは、電極がＬ金属に対して４．３Ｖまで充電され、３．０Ｖまで放電される場合、Ｃ／２０レートで１９０ｍＡｈ／ｇ超の電気化学的放電容量を示すことができる。さらに別の態様では、カソードは、電極がＬ金属に対して４．３Ｖまで充電され、３．０Ｖまで放電される場合、Ｃ／２０レートで１８０ｍＡｈ／ｇ超の電気化学的放電容量を示すことができる。さらに別の態様では、カソードは、電極がＬ金属に対して４．３Ｖまで充電され、３．０Ｖまで放電される場合、Ｃ／２０レートで１７５ｍＡｈ／ｇ超の電気化学的放電容量を示すことができる。さらに別の態様では、カソードは、電極がＬ金属に対して４．３Ｖまで充電され、３．０Ｖまで放電される場合、Ｃ／２０レートで１７０ｍＡｈ／ｇ超の電気化学的放電容量を示すことができる。
【００６２】
上で説明したカソードは、リチウム箔アノード、ポリオレフィンセパレータおよび１質量％のＶＣを含む１／１／１（体積）のＥＣ／ＤＭＣ／ＥＭＣ中の１ＭのＬｉＰＦ6の電解質を用いて２０２５コインセル内でサイクルされる場合、任意に、インピーダンス増加の大幅な低下を示す。インピーダンス増加の１つの尺度は、このセルを１Ｃレートで４．２Ｖ（ＣＣＣＶ）まで充電し、このセルを２．７Ｖまで放電することによって示される。この特性化工程の間に一定電圧で費やされた時間を、インピーダンスの測定値として使用することができる。サイクル数に対してプロットされたインピーダンス測定によって、所定の勾配を有する曲線がもたらされる。活性粒子材料が、より大きい結晶子サイズ（例えば８５ｎｍ超）を有する粒子と比べて、本明細書に記載の結晶子サイズまたは大きさを有する場合、インピーダンス勾配はより低い。いくつかの態様では、インピーダンス勾配は、０．０２５以下、任意に０．０２４以下、任意に０．０２３以下、任意に０．０２２以下、任意に０．０２１以下、任意に０．０２０以下、任意に０．０１９以下、任意に０．０１８以下、任意に０．０１７以下、任意に０．０１６以下、任意に０．０１５以下である。
【００６３】
カソードを含む電池も開示される。この電池は、例えばリチウムイオン電池、リチウムポリマー電池、またはリチウム電池であってよい。この電池は、カソード、アノード、およびカソードとアノードの間に置かれたセパレータを含んでよい。このセパレータは、微多孔膜であってよく、ポリプロピレン、ポリエチレン、またはそれらの組み合わせを含む多孔質被膜を含んでもよいし、織布材料または不織布材料、例えばガラス繊維マットであってもよい。アノードは、集電体上に被覆を含んでよい。この被覆は、例えば好適な炭素、例えばグラファイト、コークス、硬質炭素、またはメソカーボン、例えばメソカーボンマイクロビーズを含んでよい。集電体は、例えば銅箔であってよい。
【００６４】
電池は、正極（カソード）、負極（アノード）、およびセパレータに接触しうる電解質も含む。この電解質は、有機溶媒およびリチウム塩を含んでよい。この有機溶媒は、鎖状または環状カーボネートであってよい。代表的な有機溶媒は、炭酸エチレン、炭酸プロピレン、炭酸ブチレン、炭酸トリフルオロプロピレン、γ−ブチロラクトン、スルホラン、１，２−ジメトキシエタン、１，２−ジエトキシエタン、テトラヒドロフラン、３−メチル−１，３−ジオキソラン、酢酸メチル、酢酸エチル、プロピオン酸メチル、プロピオン酸エチル、炭酸ジメチル、炭酸ジエチル、炭酸エチルメチル、炭酸ジプロピル、炭酸メチルプロピル、プロパンスルトン、またはそれらの組み合わせを含む。別の態様では、電解質は、ポリマー電解質である。
【００６５】
電解質に有用な代表的なリチウム塩は、これらに限定されないが、ＬｉＰＦ6、ＬｉＢＦ4、ＬｉＡｓＦ6、ＬｉＣｌＯ4、ＬｉＣＦ3ＳＯ3、Ｌｉ（ＣＦ3ＳＯ2）2Ｎ、ＬｉＮ（ＳＯ2Ｃ2Ｆ5）2、ＬｉＳｂＦ6、ＬｉＣ（ＣＦ3ＳＯ2）3、ＬｉＣ4Ｆ9ＳＯ3、およびＬｉＡｌＣｌ4を含む。リチウム塩は、有機溶媒に溶解することができる。前述のリチウム塩のうちの少なくとも１つを含む組み合わせを使用することができる。リチウム塩の濃度は、電解質中で０．１Ｍ〜２．０Ｍであってよい。
【００６６】
電池は、好適な構成または形状を有してよく、円形またはプリズム状であってよい。
【００６７】
本開示の様々な態様は、以下の非限定的な実施例によって説明される。これらの実施例は、説明のためのものであり、本発明の実施を限定するものではない。本発明の趣旨および範囲から逸脱することなく修正および変更できることは理解されるであろう。
【図面の簡単な説明】
【００６８】
【図１】本明細書に記載の１つ以上の態様による電気化学的に活性な多結晶粒子の概略断面斜視図。
【図２】本明細書に記載の１つ以上の態様による二重セルの１００〜２００サイクルでの大きい結晶子サイズ（１０９ｎｍ）および小さい結晶子サイズ（７８ｎｍ）を有するカソード材料の放電性能を示すグラフ。
【図３】本明細書に記載の１つ以上の態様による図３に示す放電性能データに相応する大きい結晶と小さい結晶を有するカソード材料を含む二重セルのインピーダンス値を示すグラフ。
【図４】本明細書に記載の１つ以上の態様による７００℃以下の温度での焼成により形成された結晶子サイズの範囲を有するカソード材料を含む二重セルの１００〜２００サイクルでのインピーダンス値を示すグラフ。
【００６９】
実施例
ナノ結晶の平均結晶子サイズは、ＣｕＸ線管を備えた自動化されたＳｈｉｍａｄｚｕ  ＸＲＤ−６０００回折計を用いて、０．７５度／ｍｉｎで２θ＝１２度〜１２０度での連続走査により収集された粉末Ｘ線回折パターンを使用して求めることができる。原子構造分析および結晶子サイズ分析は、ＭＤＩ  Ｊａｄｅ  ７プログラムまたはその他の同等のプログラムで実行されるリートベルト法技術を用いて行うことができる。原子構造精密化の手順は、当業者に明らかである。このような精密化を用いて、ＬｉＮｉＯ2Ｒ−３ｍ層状結晶構造のａ格子およびｃ格子パラメータと、Ｌｉサイトを占有するＮｉ2+イオンの相対量と、酸素原子の相対ｚ位置を得ることができる。三次多項式のバックグラウンド曲線とＰｓｅｕｄｏ−Ｖｏｉｇｔプロファイル形状関数をピークフィッティングに使用することができる。ピーク広がりは、結晶子サイズおよび歪みの両方の場合、または結晶子サイズの場合にのみＭＤＩ  Ｊａｄｅでフィットすることができる。結晶子サイズフィッティングのみ（歪みなし）が、異なる反応条件下で合成された材料の平均一次結晶子サイズを測定するために使用される。装置を使用したＦＷＨＭ校正曲線は、ＮＩＳＴ  ＳＲＭ  ６４０  ＳｉまたはＳＲＭ  ６６０  ＬｉＢ6粉末などの校正標準のプロファイルフィッティング回折パターンによって得ることができる。
【００７０】
例１：結晶子サイズが異なる多結晶２Ｄ  α−ＮａＦｅＯ2型層状構造粒子の２つの試料
カソード材料で高ニッケルの結晶子サイズが異なる２つの電気化学的に活性な多結晶２Ｄ  α−ＮａＦｅＯ2型層状構造粒子を準備した。準備した多結晶２Ｄ  α−ＮａＦｅＯ2型層状構造の２つの試料は、全体組成Ｌｉ(0.98)Ｍｇ(0.02)Ｎｉ(0.881)Ｃｏ(0.115)Ａｌ(0.004)Ｏ(2.0)を有していた。１つの試料は、グリーン体を７００℃で焼成し、第二焼成を６８０℃で行って製造した。２つの材料は、８０．２１ｇの微粉化ＬｉＯＨおよび２８８．２ｇの前駆体水酸化物を含む同じグリーン体配合物から製造した。この前駆体水酸化物は、９０．２ａｔ％のＮｉ、７．８ａｔ％のＣｏ、および２．０ａｔ％のＭｇの原子レベルで混合された組み合わせを含んでいた。
【００７１】
次いで、グリーン体ブレンドの２分量に対して、ＣＯ2不含の乾燥空気を流しながら加熱曲線の異なる焼成を行った。「大きい結晶子」を製造するために用いられた「高温」は、均熱処理時間２時間で５℃／ｍｉｎにて２５℃から４５０℃まで傾斜し、その後２℃／ｍｉｎにて７００℃の最高温度までの第二の傾斜および均熱処理時間６時間が続いた。「小さな結晶子サイズ」（ナノ結晶を意味する）を製造するために用いられた「低温」は、均熱処理時間２時間で５℃／ｍｉｎにて２５℃から４５０℃まで傾斜し、その後２℃／ｍｉｎにて６８０℃の最高温度までの第二の傾斜および均熱処理時間６時間が続いた。
【００７２】
次いで、それぞれの材料を自然冷却して１００℃にした。まず、焼成された材料をそれぞれ乳鉢および乳棒で磨砕して、次いで、ボールミルで粉砕した。「大きい結晶子」の生成物は、１０分間粉砕した一方、「小さい結晶子サイズ」の材料は、５分間粉砕した。
【００７３】
２つの材料の特性を第１表にまとめる。これらの２つの材料を、平均酸化状態、残留水酸化リチウム、および層状結晶中のイオン混合を特定する一連の試験に供した。合成された材料は、カソード粉末（酸化状態、残留水酸化リチウム、およびカチオン混合）を特性化するために一般に使用される典型的な測定基準と実質的に同一であった。唯一の有意差は、平均結晶子であった。
【００７４】
【表１】
2019515437.tif 000003
【００７５】
電極を形成する前に、合成された粉末を、同じ方法を用いて、前述の配合物を製造するのに充分な程度にコバルトとアルミニウムの混合物で被覆して粒界を濃化した。両方の材料を被覆した後、これらの材料をＣＯ2不含の乾燥空気を流しながら別の加熱処理に供した。この処理に用いた加熱曲線は、均熱処理時間１時間で５℃／ｍｉｎにて２５℃から４５０℃まで傾斜し、その後２℃／ｍｉｎにて７００℃までの第二の傾斜および均熱処理時間２時間が続いた。次いで、これらの材料を自然冷却して１００℃にして、ボールミルで５分間粉砕した。粒界濃化材料の得られたパラメータを第２表に示す。
【００７６】
【表２】
2019515437.tif 000004
【００７７】
これらの材料を、それぞれ、ＮＭＰのスラリー溶媒中のＰＶＤＦ結合剤および導電性の炭素とブレンドして、アルミニウム箔集電体上に被覆した。次いで、電気化学的サイクル寿命試験のために、カソード電極をこの箔から打ち抜き、ＭＣＭＢグラファイトアノードと多孔性ポリプロピレンセパレータと炭酸塩系電解質と組み合わせて「フル」コインセル型にした。カソード電極をまた、電気化学的放電容量試験のために、リチウム金属アノードと多孔性ポリプロピレンセパレータと炭酸塩系電解質と組み合わせて「ハーフ」コインセル型にした。
【００７８】
ハーフセル試験の結果を以下の第３表に示す。両方の試料については、Ｃ／２０で２０５ｍＡｈ／ｇ超の高い放電容量が達成されている。
【００７９】
【表３】
2019515437.tif 000005
【００８０】
これらのフルセルにおいて、一連の充放電サイクルを最初は室温で、次に４５℃で繰り返した。１００〜２００サイクルでの４５℃での試験の結果を、以下の図２および３に示す。図２は、大きい結晶またはナノ結晶を有するカソード材料を含む二重セルについての、４５℃での１００〜２００サイクルでの放電容量劣化のグラフである。図３は、図２に示されたサイクルデータに相応する大きい結晶子サイズまたは小さい結晶子サイズ（例えばナノ結晶）を有するカソード材料を含む二重セルについての無次元インピーダンス値の増加を示している。このインピーダンス値は、充電／放電の２０サイクルごとに測定したものであった。ここで留意すべきは、小さいナノ結晶を有する材料の場合、初期の高い放電容量と初期の低いインピーダンスの改善である。より具体的には、８５％以上の残留容量が、２００サイクルで達成される。さらに、小さいナノ結晶を有する材料の場合、サイクル中の容量保持はより優れており、インピーダンス増加速度は、より低い。
【００８１】
例２：結晶子サイズの異なる、Ｌｉ(0.98)Ｍｇ(0.02)Ｎｉ(0.863)Ｃｏ(0.131)Ａｌ(0.006)Ｏ(2)の配合を有する４つのカソード粉末
４つの電気化学的に活性な、高ニッケルの、結晶子サイズの異なる多結晶２Ｄ  α−ＮａＦｅＯ2型層状構造粒子を準備した。準備した多結晶２Ｄ  α−ＮａＦｅＯ2型層状構造の４つの試料はそれぞれ、全体組成Ｌｉ(0.98)Ｍｇ(0.02)Ｎｉ(0.863)Ｃｏ(0.131)Ａｌ(0.006)Ｏ(2.0)を有していた。
【００８２】
例１と実質的に同じ２種の粉末成分からグリーン体ブレンドを合成した。これらの粉末を１／２ガロンのＨＤＰＥ瓶で合し、ペイントシェーカーで１０分間振とうさせて、完全に混合した。次いで、このグリーン体ブレンドを調節された空気雰囲気で焼成し、その結果、水およびＣＯ2を最小限にした。焼成によって焼結セラミック生成物を形成し、次いで、この生成物を加工処理して流動性のある粉末を形成した。
【００８３】
グリーン体に合された２種の粉末は、微粉化水酸化リチウムと混合金属水酸化物であった。この水酸化リチウムは、その２５０ｇを１２００ｇのイットリウム安定化ジルコニア（ＹＳＺ）媒体（球状、直径１／４インチ）と共に１／２ガロンのＨＤＰＥ瓶内で４５分間振とうすることによって微粉化したものである。この混合金属水酸化物は、９０ａｔ％のＮｉ、８ａｔ％のＣｏおよび２ａｔ％のＭｇである金属組成を有していた。これは、水酸化ニッケル系材料を準備するための標準的な方法を用いて、前駆体供給業者Ｈｕｎａｎ  Ｂｒｕｎｐ  Ｒｅｃｙｃｌｉｎｇ  Ｔｅｃｈｎｏｌｏｇｙ  Ｃｏ．  Ｌｔｄ．によって製造されたものであった。
【００８４】
第一焼成の加熱曲線は、２回の傾斜／停留に従い、この処理の後、自然冷却されて１３０℃にされた。第一の傾斜／停留は、５℃／ｍｉｎで周囲温度から４５０℃までで２時間保たれた一方、第二の傾斜／停留は、２℃／ｍｉｎで４５０℃から最高温度までで６時間保たれた。記載された４つの材料を、６４０℃、６６０℃、６８０℃および７００℃の異なる最高温度で焼成した。
【００８５】
最も低い方から数えて３つの温度（すなわち、６４０℃、６６０℃、および６８０℃）で製造された材料については、２５２ｇの水酸化リチウムと９６１ｇの混合金属水酸化物粉末から単一のグリーン体ブレンドを製造した。次いで、これを３つに分割し、３分割されたそれぞれを、焼成するために３つのるつぼの１つに配置した。焼成の後、後続処理は、最初に乳鉢および乳棒を用いて焼結ケーキを砕いて、得られた粉末が＃３５ふるいを通過するようにすることを含んでいた。次に、この粉末を、１ガロンのジャーで２ｃｍドラムＹＳＺ媒体で５分間ボールミル粉砕し、＃２７０ふるいを通過させた。
【００８６】
７００℃で焼成された材料は、２５２ｇの水酸化リチウムと９４１ｇの混合金属水酸化物から製造されたグリーン体ブレンドを含んでいた。このブレンドを、同一にプログラムされた３つの炉内に均等に並べられた９つのるつぼ内で焼成させた。焼成の後、後続処理は、最初に乳鉢および乳棒を用いて焼結ケーキを砕いて、得られた粉末が＃３５ふるいを通過するようにすることを含むものであった。次に、この粉末を、１ガロンのジャーで２ｃｍドラムＹＳＺ媒体で１０分間ボールミル粉砕し、＃２７０ふるいを通過させた。
【００８７】
電極を形成する前に、合成された粉末を、同じ方法を用いて、前述の配合物を製造するのに充分な程度にコバルトとアルミニウムの混合物で被覆した。両方の材料を被覆した後、これらの材料をＣＯ2不含の乾燥空気を流しながら別の加熱処理に供した。この処理に用いた加熱曲線は、均熱処理時間１時間で５℃／ｍｉｎにて２５℃から４５０℃までの傾斜の後に、２℃／ｍｉｎにて７００℃までの第二の傾斜および均熱処理時間２時間が続いた。次いで、これらの材料を自然冷却して１００℃にして、ボールミルで５分間粉砕した。
【００８８】
４つのカソード粉末のそれぞれについて、このカソード粉末をＮ−メチルピロリジノン中のＰＶｄＦ（Ｋｕｒｅｈａ  ＫＦ−１１２０）および炭素（Ｄｅｎｋａ  ｂｌａｃｋ）と合してスラリーを形成し、次いでそれぞれのスラリーをアルミニウム箔集電体上に被覆することによって電極被覆を製造した。次いで、被覆されたアルミニウム箔からカソードを打ち抜いた。
【００８９】
このカソードをリチウム箔、ポリオレフィンセパレータ（Ｃｅｌｇａｒｄ  ２５００）および１質量％のＶＣを含む１／１／１（体積）のＥＣ／ＤＭＣ／ＥＭＣ中の１ＭのＬｉＰＦ6の電解質（Ｋｉｓｈｉｄａ  Ｃｈｅｍｉｃａｌ）と組み合わせて２０２５コインセルにしてハーフセルを組み立てた。それぞれのセルの容量は、２００ｍＡｈ／ｇの容量のカソード材料を仮定して、電極質量から計算して測定した。次いで、これらのセルをＣ／２０で４．３Ｖまで充電して、Ｃ／２０〜５Ｃのレートで放電した。充電率または放電率に関して、Ｃは、Ｃレートを指し、これは、セルが１時間で充放電されるレートである。ハーフセル分析の結果を第４表に示す。
【００９０】
【表４】
2019515437.tif 000006
【００９１】
カソードを黒鉛アノード、ポリオレフィンセパレータ（Ｃｅｌｇａｒｄ  ２５００）および１質量％のＶＣを含む１／１／１（体積）のＥＣ／ＤＭＣ／ＥＭＣ中の１ＭのＬｉＰＦ6の電解質（Ｋｉｓｈｉｄａ  Ｃｈｅｍｉｃａｌ）と組み合わせて２０２５コインセルにしてフルセルを組み立て、そのカソードの半分は、アルミニウムで被覆したものであった。それぞれのセルの容量は、２００ｍＡｈ／ｇの容量のカソード材料を仮定して、電極質量から計算して測定した。アノード容量がカソードを１．２７倍〜１．３０倍の範囲で超過するように、アノードをカソード質量に適合させた。
【００９２】
ＭＣＭＢ  １０２８活物質を用いた黒鉛アノード被覆は、Ｎ−メチルピロリジノン中のＰＶｄＦ（Ｋｕｒｅｈａ  ＫＦ−１１２０）および炭素（Ｄｅｎｋａ  ｂｌａｃｋ）とこの活物質をブレンドしてスラリーを形成し、次いで、それぞれのスラリーを銅箔集電体上に被覆することによって製造した。次いで、被覆された銅箔からアノードを打ち抜いた。
【００９３】
次いで、フルコインセルを、Ｃ／５にて２５℃で形成し、１．５Ｃの充電電流で４．２５Ｖまで、および１Ｃにて２．７Ｖで終了する放電電流を４５℃で繰り返した。２０サイクルごとに、セルを１Ｃレートで４．２Ｖ（ＣＣＣＶ）まで充電し、このセルを２．７Ｖまで放電して、容量およびインピーダンスを特性化した。この特性化工程中の一定電圧（すなわち、ＣＶ工程）で費やされた時間を、インピーダンスの尺度として用いた。
【００９４】
【表５】
2019515437.tif 000007
【００９５】
結晶子サイズは、ＣｕＸ線管を備えた自動化されたＳｈｉｍａｄｚｕ  ＸＲＤ−６０００回折計を使用して、０．７５度／ｍｉｎで２θ＝１２度〜１２０度での連続走査により収集された粉末Ｘ線回折パターンを用いて求めた。原子構造分析および結晶子サイズ分析は、ＭＤＩ  Ｊａｄｅ  ７プログラムで実行されるリートベルト法技術を用いて行った。原子構造精密化の手順は、当業者に明らかである。このような精密化を用いて、ＬｉＮｉＯ2Ｒ−３ｍ層状結晶構造のａ格子およびｃ格子パラメータと、Ｌｉサイトを占有するＮｉ2+イオンの相対量と、酸素原子の相対ｚ位置が得られた。三次多項式のバックグラウンド曲線とＰｓｅｕｄｏ−Ｖｏｉｇｔプロファイル形状関数をピークフィッティングに使用した。ピーク広がりは、結晶子サイズの場合（歪みなし）にのみフィットした。装置を使用したＦＷＨＭ校正曲線を、ＮＩＳＴ  ６４０ｃ  Ｓｉ校正標準のプロファイルフィッティング回折パターンによって得た。歪みなしの結晶子サイズフィッティングを、異なる反応条件下で合成された材料の平均一次結晶子サイズを測定するために使用する。結果を第６表に示す。
【００９６】
【表６】
2019515437.tif 000008
【００９７】
被覆を施与して、材料を短期間再焼成した後、大部分の材料について、いくらかの結晶成長がＸＲＤによって観察される。７００℃の焼成では、粒界濃化によって引き起こされたわずかな格子パラメータ歪みの結果として、結晶子サイズの明らかにわずかな減少が観察される。しかし、最初の焼成で作られたサイズの同じ連続配向は維持されている。また、配列の乱れ（ｄｉｓｏｒｄｅｒ）も、Ｎｉ2+値が３．５ａｔ％未満のＮｉに留まり低レベルに維持されている。
【００９８】
【表７】
2019515437.tif 000009
【００９９】
ここで、図４を参照すると、これは、４つのカソード粉末のそれぞれ２つの試料についての１００〜２００サイクルでのインピーダンス値を示すグラフであり、ここで、第一焼成は、７００℃以下の温度で行われたことが示されている。示されている通り、結晶子サイズは、最高焼成温度が低下するにつれて減少している。さらに、第５表で定量化されたインピーダンス勾配も、６４０℃での焼成でインピーダンス勾配が増加するものの、焼成温度とともに減少している。第４表に示される通り、焼成最高温度を７００℃未満および６４０℃超とすることで、電池の充電／放電サイクル中の低いインピーダンス増加速度と高い放電容量とが達成される。
【０１００】
ここで、本明細書に記載の態様は、電池の充電／放電サイクル中のインピーダンス増加速度を低下させるために小さいナノ結晶を有するＬｉイオン電池用正極（カソード）活物質の組成物およびその製造方法を対象にできることを理解されたい。記載される組成物および製造方法は、高ニッケル配合物中で８５ｎｍ以下（または粒界濃化粒子の場合は１０５ｎｍ以下）の平均結晶子サイズを有する材料を達成し、またＣ／２０で２０５ｍＡｈ／ｇ以上の高い放電容量も有する正極を形成する活性多結晶粒子を含む。この正極（カソード）活物質の提供される組成物および製造方法は、電気化学的性能および安定性の大幅な向上を示し、それによって、リチウムは、脱インターカレーションされ、結晶格子内に再インターカレーションされる。
【０１０１】
例示的な態様の一覧
１．電気化学的に活性な多結晶粒子であって：
複数のナノ結晶を含み、この複数のナノ結晶が、Ｌｉ1+xＭＯ2+y（式中、
−０．１≦ｘ≦０．３、
−０．３≦ｙ≦０．３、および
Ｍは、１０原子パーセント以上のニッケルを含む）によって定義される第一組成を有し；かつ
前述の複数のナノ結晶が、Ｘ線回折によって測定して８５ナノメートル以下の平均結晶子サイズを有する、電気化学的に活性な多結晶粒子。
２．前述の複数のナノ結晶の前述のサイズが、５０ナノメートル以上８５ナノメートル以下の平均結晶子サイズを有する、態様１記載の粒子。
３．前述の複数のナノ結晶の前述の結晶子サイズが、８０ナノメートル以下である、態様１記載の粒子。
４．前述の複数のナノ結晶の前述のサイズが、７０ナノメートル以下である、態様１記載の粒子。
５．前述の複数のナノ結晶の前述のサイズが、５５ナノメートル〜７０ナノメートルである、態様１記載の粒子。
６．Ｍが、Ａｌ、Ｍｇ、Ｃｏ、Ｍｎ、Ｃａ、Ｓｒ、Ｚｎ、Ｔｉ、Ｚｒ、Ｙ、Ｃｒ、Ｍｏ、Ｆｅ、Ｖ、Ｓｉ、ＧａおよびＢからなる群から選択される１種以上の元素をさらに含む、態様１から５までのいずれか１つの態様に記載の粒子。
７．前述の複数のナノ結晶の隣接する結晶粒の間にあり、かつα−ＮａＦｅＯ2型層状構造、立方晶構造、またはそれらの組み合わせを任意に有する第二組成を有する粒界をさらに含み、ここで、前述の粒界におけるコバルトの濃度は、前述のナノ結晶におけるコバルトの濃度よりも大きい、態様１から６までのいずれか１つの態様に記載の粒子。
８．Ｍが、７５％以上、任意に８０％以上、任意に８５％以上の原子パーセントのニッケルを含む、態様１から７までのいずれか１つの態様に記載の粒子。
９．Ｍが、９０％以上、任意に９５％以上の原子パーセントのニッケルを含む、態様１から７までのいずれか１つの態様に記載の粒子。
１０．前述の粒子の表面上に外部被覆をさらに含み、この外部被覆が：
Ａｌ、Ｚｒ、Ｙ、Ｃｏ、Ｎｉ、およびＬｉから選択される１種以上の元素の酸化物；
Ａｌ、Ｚｒ、およびＬｉから選択される１種以上の元素を含むフッ化物；
Ａｌ、Ｃｏ、およびＬｉから選択される１種以上の元素を含む炭酸塩；または
ＡｌおよびＬｉから選択される１種以上の元素を含むリン酸塩
を含む、態様１から９までのいずれか１つの態様に記載の粒子。
１１．Ｍが、８５％以上、任意に９５％以上の原子パーセントのニッケルを含み、前述の複数のナノ結晶の前述のサイズが、５０ナノメートル以上８５ナノメートル以下の平均サイズを有する、態様１から１０までのいずれか１つの態様に記載の粒子。
１２．前述のナノ結晶の平均サイズが、１０５ナノメートル以下である、態様７から１１までのいずれか１つの態様に記載の粒子。
１３．前述のナノ結晶の平均サイズが、１０５ナノメートル以下である、態様７または１０記載の粒子。
１４．前述のナノ結晶の平均サイズが、１０５ナノメートル以下である、態様７、１０、８または９のいずれか１つの態様に記載の粒子。
１５．電気化学的に活性な粒子、任意に態様１から１４までのいずれか１つの態様に記載の電気化学的に活性な粒子を製造する方法であって：
水酸化リチウムまたはその水和物とニッケルを含む前駆体水酸化物または炭酸塩を含む第一混合物を準備する工程；
前述の第一混合物を７００℃未満の最高温度に焼成して、８５ナノメートル以下のサイズを有する複数のナノ結晶を含む第一材料を形成する工程
を含む方法。
１６．前述の最高温度が、６８０℃以下である、態様１５記載の方法。
１７．前述の最高温度が、６６０℃以下である、態様１５記載の方法。
１８．前述の第一混合物を焼成する前述の工程が、
温度を約５℃／分で約２５℃から約４５０℃まで上昇させること、
約４５０℃の前述の温度で約２時間均熱処理すること、
前述の温度を約４５０℃から約６５０℃〜約６９９℃の最高温度まで上昇させること；および
約６５０℃〜約６９９℃の前述の最高温度で約６時間均熱処理すること
を含む、態様１５記載の方法。
１９．前述の最高温度が、約６６０℃〜約６８０℃である、態様１５記載の方法。
１８．前述の第一材料と、コバルト、アルミニウム、またはそれらの組み合わせの少なくとも１種を含む第二材料を合して、第二混合物を形成する工程；および
前述の第二混合物を７２５℃以下の第二最高温度に加熱処理して、隣接するナノ結晶の間にあり、かつα−ＮａＦｅＯ2型層状構造、立方晶構造、またはそれらの組み合わせを任意に有する第二組成を有する粒界をさらに含む粒子を製造する工程、ここで、前述の粒界におけるコバルトの濃度は、前述のナノ結晶におけるコバルトの濃度よりも大きく；かつここで、前述の複数のナノ結晶は、１０５ナノメートル以下のサイズを有する、
をさらに含む、態様１５から１９までのいずれか１つの態様に記載の方法。
２０．前述の第二最高温度が、７００℃以下である、態様１９記載の方法。
２１．前述の粒子が、７５％以上、任意に８０％以上、任意に８５％以上の原子パーセントのニッケルを含む、態様１５から２０までのいずれか１つの態様に記載の方法。
２２．前述の粒子が、９０％以上、任意に９５％以上の原子パーセントのニッケルを含む、態様１５から２０までのいずれか１つの態様に記載の方法。
２３．前述の複数のナノ結晶の前述の平均サイズが、５０ナノメートル以上８５ナノメートル以下である、態様１５から２２までのいずれか１つの態様に記載の方法。
２４．前述の複数のナノ結晶の前述のサイズが、８０ナノメートル以下である、態様１５から２２までのいずれか１つの態様に記載の方法。
２５．前述の複数のナノ結晶の前述のサイズが、７０ナノメートル以下である、態様１５から２２までのいずれか１つの態様に記載の方法。
２６．前述の複数のナノ結晶の前述のサイズが、６６ナノメートル以下である、態様１５から２２までのいずれか１つの態様に記載の方法。
２７．前述の複数のナノ結晶の前述のサイズが、５０ナノメートル〜８０ナノメートル、任意に５５ナノメートル〜７０ナノメートルである、態様１５から２２までのいずれか１つの態様に記載の方法。
２８．前述の複数のナノ結晶が、１００ナノメートル以下、任意に９５ナノメートル、任意に９０ナノメートル、任意に８５ナノメートル、任意に８０ナノメートル、任意に７５ナノメートル、任意に７０ナノメートルのサイズを有する、態様１８記載の方法。
２９．前述の第二最高温度が、７００℃以下である、態様２８記載の方法。
３０．前述の粒子が、７５％以上、任意に８０％以上、任意に８５％以上の原子パーセントのニッケルを含む、態様２８または２９記載の方法。
３１．前述の粒子が、９０％以上、任意に９５％以上の原子パーセントのニッケルを含む、態様２８または２９記載の方法。
３２．電気化学的に活性な多結晶二次粒子であって：
Ｌｉ1+xＭＯ2+y（式中、
−０．０≦ｘ≦０．３、
−０．３≦ｙ≦０．３、および
Ｍは、８０原子パーセント以上のニッケルを含む）によって定義される第一組成を有し；
Ｘ線回折によって測定して１０５ナノメートル以下のサイズを有する複数のナノ結晶と、
前述の複数のナノ結晶の隣接するナノ結晶の間にあり、かつα−ＮａＦｅＯ2型層状構造、立方晶構造、またはそれらの組み合わせを任意に有する第二組成を有する粒界とを含み、ここで、前述の粒界におけるコバルトの濃度は、前述のナノ結晶におけるコバルトの濃度よりも大きい、電気化学的に活性な多結晶二次粒子。
３３．前述のナノ結晶におけるコバルトの濃度が、約０．２５原子パーセント〜約１７原子パーセントであり、
前述の粒界におけるコバルトの濃度が、約０．５原子パーセント〜約３２原子パーセントであり、それぞれ前述の粒子の全原子組成を基準としている、態様３２記載の粒子。
３４．Ｍが、Ａｌ、Ｍｇ、Ｃｏ、Ｍｎ、Ｃａ、Ｓｒ、Ｂ、Ｚｎ、Ｔｉ、Ｚｒ、Ｙ、Ｃｒ、Ｍｏ、Ｆｅ、Ｖ、Ｓｉ、ＧａおよびＢからなる群から選択される１種以上の元素をさらに含み、前述の１種以上の元素が、前述のナノ結晶のＬｉ層、Ｍ層、または両方の層中に存在している、態様３２記載の粒子。
３５．前述の複数のナノ結晶の前述のサイズが、１００ナノメートル以下である、態様３２から３４までのいずれか１つの態様に記載の粒子。
３６．前述の複数のナノ結晶の前述のサイズが、７０ナノメートル〜１００ナノメートル、任意に７５ナノメートル〜９０ナノメートルである、態様３２から３４までのいずれか１つの態様に記載の粒子。
３７．Ｍが、７５％以上、任意に８０％以上、任意に８５％以上の原子パーセントのニッケルを含む、態様３２から３６までのいずれか１つの態様に記載の粒子。
３８．Ｍが、９０％以上、任意に９５％以上の原子パーセントのニッケルを含む、態様３２から３６までのいずれか１つの態様に記載の粒子。
３９．態様１から１４までまたは態様３２から３７までのいずれか１つの態様に記載の粒子を含むカソード活物質を含む電気化学セル。
４０．態様１または２６記載の粒子を含むカソード活物質を含むカソード。
【０１０２】
本明細書に示され、かつ記載されたもの以外の様々な変更形態は、上述の説明の当該分野の当業者に明らかであろう。このような変更形態も本開示の範囲内に含まれることが意図される。
【０１０３】
すべての試薬は、特に記載がない限り、当該分野で公知の供給源によって得られることが理解される。
【０１０４】
本明細書で言及された特許、公報、および出願は、本開示が関連する当業者の水準を示すものである。これらの特許、公報、および出願は、それぞれの個々の特許、公報、または出願が参照により本明細書に具体的かつ個々に援用されるのと同程度に、参照によって本明細書に援用される。
【０１０５】
前述の説明は、本発明の特定の態様を説明するものであるが、その実施を限定することを意図するものではない。以下の特許請求の範囲は、そのすべての等価物を含めて、本発明の範囲を画定することを意図するものである。
【図１】
2019515437.tif 000010
【図２】
2019515437.tif 000011
【図３】
2019515437.tif 000012
【図４】
2019515437.tif 000013
【国際調査報告】
2019515437.tif 000014
2019515437.tif 000015